"加硫組成物であって、硫黄源と、1つの一過性キサントゲン酸塩促進剤と、金属酸化物と、を含み、前記組成物は、エラストマーを加硫するための促進剤として機能する、どのような追加の化合物も含まない、加硫組成物。加硫組成物であって、元素硫黄と、単独の一過性促進剤としての、ジイソプロピルキサントゲン多硫化物と、金属酸化物と、を含み、前記組成物は、エラストマーを加硫するための促進剤として機能する、どのような追加の化合物も含まない、加硫組成物。加硫組成物であって、元素硫黄と、ジイソプロピルキサントゲン多硫化物と、金属酸化物と、から成る加硫組成物。前記加硫組成物は、従来の加硫組成物と比べて、減少したアレルゲン性を示す、請求項1乃至3のいずれか1項に記載の加硫組成物。前記金属酸化物は、酸化亜鉛、酸化マグネシウム、酸化鉛、およびその組み合わせから成る群から選択される、請求項1乃至3のいずれか1項に記載の加硫組成物。前記硫黄源は、低いアレルゲンのポテンシャルを有する元素硫黄および硫黄供与体、ならびにその組み合わせから成る群から選択される、請求項1に記載の加硫組成物。前記1つの一過性キサントゲン酸塩促進剤は、ジイソプロピルキサントゲン多硫化物、ジブチルキサントゲン二硫化物、およびジイソプロピルキサントゲン二硫化物から成る群から選択される、請求項1に記載の加硫組成物。請求項1乃至3のいずれか1項に記載の加硫組成物を形成する方法であって、硫黄源を提供するステップと、1つの一過性キサントゲン酸塩を提供するステップと、金属酸化物を提供するステップと、前記硫黄源と、1つの一過性キサントゲン酸塩と、金属酸化物と、を混合するステップと、を含み、前記加硫組成物を形成する方法は、エラストマーを加硫するための促進剤として機能する、どのような追加の化合物も含まない方法。ラテックス分散液であって、ポリクロロプレンと、元素硫黄と、ジイソプロピルキサントゲン多硫化物と、金属酸化物と、から成る加硫組成物と、を含み、前記ラテックス分散液は、エラストマーを加硫するための促進剤として機能する、どのような追加の化合物も含まないラテックス分散液。アレルゲン性の減少したポリクロロプレン弾性物品を作製する方法であって、請求項9に記載のラテックス分散液を提供するステップと、凝固剤浸漬により、成形具に前記ラテックス分散液を被覆し、第1の弾性層を形成するステップと、前記第1の弾性層を乾燥および加硫するステップと、を含む方法。前記第1の弾性層が被覆された前記成形具に、第2のラテックス分散液を被覆し、第2の弾性層を形成するステップをさらに含み、前記第2の弾性層は、前記第1の弾性層を乾燥および加硫する前に塗布される、請求項10に記載の方法。前記第2の弾性層は、前記第1の弾性層と同じ組成物を有する、請求項11に記載の方法。前記第2の弾性層は、前記第1の弾性層と異なる組成物を有する、請求項11に記載の方法。前記第2の弾性層は、天然ゴム、ポリウレタン、ポリブタジエン、ポリクロロプレン、ニトリルゴム、スチレンおよびブタジエンのブロック共重合体、スチレンおよびイソプレンのブロック共重合体、および合成ポリイソプレンから成る群から選択された第2の重合体ラテックスをさらに含むラテックス分散液から形成される、請求項13に記載の方法。弾性物品用の被覆組成物であって、請求項9に記載のポリクロロプレンラテックス分散液と、天然ゴム、ポリウレタン、ポリブタジエン、ポリクロロプレン、ニトリルゴム、スチレンおよびブタジエンのブロック共重合体、スチレンおよびイソプレンのブロック共重合体、および合成ポリイソプレンから成る群から選択された第2の重合体ラテックスと、水と、を含み、前記被覆組成物の合計の固形成分含有量が、約3~約15である被覆組成物。前記第2の重合体ラテックスは、ニトリルおよび合成ポリイソプレンから成る群から選択される、請求項15に記載の被覆組成物。請求項1乃至3のいずれか1項に記載の加硫組成物を用いて形成された弾性物品であって、エラストマーを加硫するための促進剤として機能する、どのような追加の化合物も含まない弾性物品。請求項9に記載のラテックス分散液を用いて形成された弾性物品であって、エラストマーを加硫するための促進剤として機能する、どのような追加の化合物も含まない弾性物品。請求項15に記載の被覆組成物を用いて形成された弾性物品であって、エラストマーを加硫するための促進剤として機能する、どのような追加の化合物も含まない弾性物品。前記弾性物品は、従来の促進剤を用いて形成された弾性物品と比べて、減少したアレルゲン性を示す、請求項17に記載の弾性物品。前記弾性物品は、手袋、プローブカバー、指サック、カテーテル、歯科用ダム、およびコンドームから成る群から選択される、請求項17に記載の弾性物品。前記弾性物品は、粉無しのものである、請求項17に記載の弾性物品。加硫組成物であって、硫黄源と、1つまたは複数の一過性キサントゲン酸塩促進剤と、金属酸化物と、を含み、前記組成物は、どのような非一過性促進剤も含まない、加硫組成物。加硫組成物であって、元素硫黄と、一過性促進剤としての、ジイソプロピルキサントゲン多硫化物と、金属酸化物と、を含み、前記組成物は、どのような非一過性促進剤も含まない、加硫組成物。前記加硫組成物は、従来の加硫組成物と比べて、減少したアレルゲン性を示す、請求項23または24に記載の加硫組成物。前記金属酸化物は、酸化亜鉛、酸化マグネシウム、酸化鉛、およびその組み合わせから成る群から選択される、請求項23または24に記載の加硫組成物。前記硫黄源は、低いアレルゲンのポテンシャルを有する元素硫黄および硫黄供与体、ならびにその組み合わせから成る群から選択される、請求項23または24に記載の加硫組成物。前記一過性キサントゲン酸塩促進剤は、ジイソプロピルキサントゲン多硫化物、ジブチルキサントゲン二硫化物、およびジイソプロピルキサントゲン二硫化物から成る群から選択される、請求項23に記載の加硫組成物。請求項23または24に記載の加硫組成物を形成する方法であって、硫黄源を提供するステップと、1つまたは複数の一過性キサントゲン酸塩を提供するステップと、金属酸化物を提供するステップと、前記硫黄源と、1つまたは複数の一過性キサントゲン酸塩と、金属酸化物と、を混合するステップと、を含み、前記加硫組成物を形成する方法は、どのような非一過性促進剤も含まない方法。ラテックス分散液であって、ポリクロロプレンと、元素硫黄と、ジイソプロピルキサントゲン多硫化物と、金属酸化物と、から成る加硫組成物と、を含み、前記ラテックス分散液は、どのような非一過性促進剤も含まないラテックス分散液。アレルゲン性の減少したポリクロロプレン弾性物品を作製する方法であって、請求項30に記載のラテックス分散液を提供するステップと、凝固剤浸漬により、成形具に前記ラテックス分散液を被覆し、第1の弾性層を形成するステップと、前記第1の弾性層を乾燥および加硫するステップと、を含む方法。前記第1の弾性層が被覆された前記成形具に、第2のラテックス分散液を被覆し、第2の弾性層を形成するステップをさらに含み、前記第2の弾性層は、前記第1の弾性層を乾燥および加硫する前に塗布される、請求項31に記載の方法。前記第2の弾性層は、前記第1の弾性層と同じ組成物を有する、請求項32に記載の方法。前記第2の弾性層は、前記第1の弾性層と異なる組成物を有する、請求項32に記載の方法。前記第2の弾性層は、天然ゴム、ポリウレタン、ポリブタジエン、ポリクロロプレン、ニトリルゴム、スチレンおよびブタジエンのブロック共重合体、スチレンおよびイソプレンのブロック共重合体、および合成ポリイソプレンから成る群から選択された第2の重合体ラテックスをさらに含むラテックス分散液から形成される、請求項34に記載の方法。弾性物品用の被覆組成物であって、請求項30に記載のポリクロロプレンラテックス分散液と、天然ゴム、ポリウレタン、ポリブタジエン、ポリクロロプレン、ニトリルゴム、スチレンおよびブタジエンのブロック共重合体、スチレンおよびイソプレンのブロック共重合体、および合成ポリイソプレンから成る群から選択された第2の重合体ラテックスと、水と、を含み、前記被覆組成物の合計の固形成分含有量が、約3~約15である被覆組成物。前記第2の重合体ラテックスは、ニトリルおよび合成ポリイソプレンから成る群から選択される、請求項36に記載の被覆組成物。請求項23または24に記載の加硫組成物を用いて形成された弾性物品であって、どのような非一過性促進剤も含まない弾性物品。請求項30に記載のラテックス分散液を用いて形成された弾性物品であって、どのような非一過性促進剤も含まない弾性物品。請求項36に記載の被覆組成物を用いて形成された弾性物品であって、どのような非一過性促進剤も含まない弾性物品。前記弾性物品は、従来の促進剤を用いて形成された弾性物品と比べて、減少したアレルゲン性を示す、請求項38に記載の弾性物品。前記弾性物品は、手袋、プローブカバー、指サック、カテーテル、歯科用ダム、およびコンドームから成る群から選択される、請求項38に記載の弾性物品。前記弾性物品は、粉無しのものである、請求項38に記載の弾性物品。よって、弾性物品を加硫するために用いられる加硫組成物の必要性が、当該技術において存在し、ここで、加硫組成物は、非一過性促進剤組成物を有する加硫組成物を用いて形成された弾性物品と比べて、減少したアレルゲンのポテンシャルを有する。本発明は、また、加硫組成物を用いて形成されたポリクロロプレン系の弾性物品に関する。本発明は、また、アレルゲン性の減少した加硫組成物を作製する方法、および加硫組成物を用いて弾性物品を加硫する方法に関する。本発明は、弾性物品を加硫するために用いられる、促進剤組成物を有する加硫組成物を提供する。加硫組成物は、非一過性促進剤組成物を有する加硫組成物と比べて、減少したアレルゲンのポテンシャルを有し、かつ、非一過性促進剤組成物を有する加硫組成物を用いて形成された弾性物品と比べて、減少したアレルゲンのポテンシャルを有する弾性物品を形成するために用いてもよい。非一過性促進剤組成物は、チアゾール、チウラム、カルバミン酸塩、グアニジン、およびチオ尿素を含んでもよい。本発明は、また、加硫組成物を用いて形成されたポリクロロプレン系の弾性物品に関する。本発明は、さらに、アレルゲン性の減少した加硫組成物を作製する方法、および加硫組成物を用いて弾性物品を加硫する方法に関する。本発明は、従来の技術を用いて形成された加硫組成物、ラテックス分散液、および弾性物品と比べて、減少または除去されたアレルギーのポテンシャルを示す加硫組成物、ラテックス分散液、および弾性物品を提供することにより、当該技術およびその他の満たされていないニーズを満たす。いくつかの態様によると、本発明は、I型およびIV型のアレルゲン性を減少または除去する結果をもたらす。本発明の加硫組成物、ラテックス分散液、弾性物品、および方法は、特に、ヘルスケア提供者と患者の両者が、これらの潜在的なアレルゲン源に頻繁に、および/または長時間晒される医療分野において、弾性物品に対するアレルギー反応と関連する問題を回避するために有益である。本発明の1つの態様によると、本発明は、硫黄と、1つの一過性キサントゲン酸塩促進剤と、金属酸化物とを含み、加硫組成物は、追加の促進剤を含まない加硫組成物に関する。本発明のもう1つの態様によると、本発明は、硫黄と、1つまたは複数の一過性キサントゲン酸塩促進剤と、金属酸化物とを含み、組成物は、非一過性促進剤を含まない加硫組成物に関する。いくつかの態様によると、非一過性促進剤を含む加硫組成物と比べて、加硫組成物は、減少したアレルゲン性を示す。本発明のもう1つの態様によると、加硫組成物は、硫黄と、ジイソプロピルキサントゲン多硫化物と、金属酸化物とを含み、追加の促進剤を含まない。本発明のもう1つの態様によると、加硫組成物は、硫黄と、ジイソプロピルキサントゲン多硫化物と、金属酸化物とを含み、非一過性促進剤を含まない。いくつかの態様によると、非一過性促進剤を含む加硫組成物と比べて、加硫組成物は、減少したアレルゲン性を示す。本発明のさらにもう1の態様によると、加硫組成物は、硫黄と、ジイソプロピルキサントゲン多硫化物を含む促進剤組成物と、金属酸化物を含む活性剤とからなる。いくつかの態様によると、促進剤組成物は、非一過性促進剤と比べて、減少したアレルゲン性を示す。本発明のさらにもう1つの態様は、エラストマーと、硫黄、1つの一過性キサントゲン酸塩促進剤、および金属酸化物を含む加硫組成物とを含み、組成物が追加の促進剤を含まない、ラテックス分散液を提供する。本発明のもう1つの態様は、エラストマーと、硫黄、1つまたは複数の一過性キサントゲン酸塩促進剤、および金属酸化物を含む加硫組成物とを含み、組成物は、非一過性促進剤を含まない、ラテックス分散液を提供する。いくつかの態様によると、非一過性促進剤を用いて形成された弾性物品と比べて、弾性物品は、減少したアレルゲン性を示す。さらなる態様によると、エラストマーはポリクロロプレンである。さらなる態様によると、ラテックス配合物を用いて、手袋、特に医療用手袋、より具体的には検査および手術用手袋ならびにコンドーム、プローブカバー、歯科用ダム、指サック、およびカテーテルを含んでもよいが、これらに限定されない弾性物品を形成してもよい。本発明のさらなる態様によると、アレルゲン性の減少した加硫組成物を調製する方法が提供され、この方法では、硫黄と、1つの一過性キサントゲン酸塩促進剤と、金属酸化物とが組み合わされる。方法は、追加の促進剤組成物を提供するステップを含まない。本発明のもう1つの態様によると、アレルゲン性の減少した加硫組成物を調製する方法が提供され、この方法では、硫黄と、1つまたは複数の一過性キサントゲン酸塩促進剤と、金属酸化物とが組み合わされる。方法は、非一過性促進剤を提供するステップを含まない。本発明のさらなる態様によると、アレルゲン性の減少した弾性物品を作製する方法が提供され、この方法では、硫黄と、1つの一過性キサントゲン酸塩促進剤と、金属酸化物とを含んだ加硫組成物を含むラテックス分散液が形成され、ラテックス分散液を用いて、弾性物品が形成される。いくつかの態様において、弾性物品は、凝固剤浸漬法によって形成してもよい。方法は、もう1つの促進剤組成物を加えて、物品を形成するステップを含まない。本発明のもう1つの態様によると、アレルゲン性の減少した弾性物品を作製する方法が提供され、この方法では、硫黄と、1つまたは複数の一過性キサントゲン酸塩促進剤と、金属酸化物とを含んだ加硫組成物を含むラテックス分散液が形成され、ラテックス分散液を用いて、弾性物品が形成される。方法は、非一過性組成物を加えて、物品を形成するステップを含まない。本発明の他の新規な特徴および利点は、以下の説明を考察すること、および本発明を実践により学ぶことによって、当業者に明らかとなるであろう。本発明は、概して、非一過性促進剤組成物を有する加硫組成物を用いて形成された弾性物品と比べて、促進剤組成物が、減少したアレルゲンのポテンシャルを有する、弾性物品を加硫するために用いられる促進剤組成物を含む加硫組成物に関する。加硫組成物は、硫黄と、酸化亜鉛と、一過性加硫促進剤とを含む。本発明は、また、加硫組成物を用いて形成された、ラテックス分散液および弾性物品に関する。本発明は、さらに、アレルゲン性の減少した加硫組成物を作製する方法、および加硫組成物を用いて弾性物品を加硫する方法に関する。本発明に従って用いるための一過性加硫促進剤は、キサントゲン酸塩を含む。ジイソプロピルキサントゲン多硫化物DIXPおよびジアルキルキサントゲン二硫化物は、本発明に従って使用可能な、好適な一過性キサントゲン酸塩であり、将来開発され得る追加的な一過性キサントゲン酸塩も、本発明の促進剤組成物、ラテックス分散液、および弾性物品での使用を見出すことが考えられる。一過性キサントゲン酸塩は、本発明の加硫組成物の促進剤組成物において有用であり、それは、一過性キサントゲン酸塩が、加硫の間、ゴムマトリックスに結合することによって消費され、蒸発する副産物として気体および/または揮発性液体を形成し、これにより、弾性物品に残留物を残さないからである。ジイソプロピルキサントゲン多硫化物DIXPの場合、化合物は、副産物として、イソプロピルアルコールおよび二硫化炭素ガスを形成する。本発明は、また、ポリクロロプレンゴムで作られ、硫黄と、酸化亜鉛と、DIXPとを用いて加硫された弾性物品を提供する。いくつかの態様によると、弾性物品は、手袋特に医療用手袋、より具体的には検査および手術用手袋ならびにコンドーム、プローブカバー、歯科用ダム、指サック、およびカテーテルを含んでもよい。特定の態様によると、このような促進剤組成物を用いて作製されたポリクロロプレン手術および検査用手袋が提供される。非一過性促進剤組成物を用いて作られた弾性物品は、人間にIV型アレルギー反応を引き起こし得る残留促進剤を含み、天然ゴムを用いて作られた弾性物品は、人間内でのI型アレルギー反応と関連がある抽出可能なラテックスタンパク質を含む。本発明に係る弾性物品、促進剤組成物、ラテックス組成物、促進剤組成物を作る方法、および弾性物品を加硫する方法は、天然ゴムを包含せず、内部に含まれた残留促進剤を有さないため、I型アレルギー反応およびIV型アレルギー反応の可能性は、減少または除去される。非一過性促進剤組成物は、チアゾール、チウラム、カルバミン酸塩等を含んでもよく、これらは人間にIV型アレルギー反応を引き起こすことが知られている。グアニジンおよびチオ尿素などの他の非一過性促進剤も、ゴム手袋に用いられている。本発明の組成物および方法を、以下により詳細に述べる。加硫組成物本発明の加硫組成物は、好ましくは、硫黄源と、促進剤組成物と、活性剤とを含む。促進剤組成物は、一過性促進剤を含んでもよい。加硫組成物のアレルゲン性が最小化または除去された、本発明の特定の態様によると、元素硫黄および1つのキサントゲン酸塩一過性促進剤が用いられる。もう1つの態様においては、元素硫黄と、1つまたは複数のキサントゲン酸塩一過性促進剤とが用いられ、非一過性促進剤は含まれない。促進剤は、ゴムの約0.1~約10乾燥重量部、好ましくは、ゴムの約0.5~約5乾燥重量部、より好ましくは、ゴムの約1~約4乾燥重量部の範囲にある。加硫組成物は、天然ゴム、ポリウレタン、ポリブタジエン、ポリクロロプレンネオプレン、ニトリルゴム、スチレンおよびブタジエンのブロック共重合体、スチレンおよびイソプレンのブロック共重合体、およびポリイソプレンを含むエラストマーを加硫するために用いてもよい。本発明の特定の好適な態様において、エラストマーはポリクロロプレンである。加硫組成物のアレルゲン性が最小化または完全に除去された、本発明の態様において、加硫組成物で用いられる硫黄源は、元素硫黄を含む。本発明の特定の態様によると、元素硫黄のみが用いられる。加硫活性剤は、酸化亜鉛、酸化マグネシウム、酸化鉛、およびその組み合わせを含んでもよいが、これらに限定されない。酸化亜鉛は、本発明の特定の態様において、加硫活性剤として用いられる。活性剤は、ゴムの約0.1~約15乾燥重量部、好ましくはゴムの約6~約12乾燥重量部、より好ましくはゴムの約5~約13乾燥重量部の範囲にある。加硫組成物のアレルゲン性が最小化または完全に除去された、本発明の態様において、本発明の態様に従い用いられる加硫促進剤は、一過性キサントゲン酸塩である。いくつかの態様によると、一過性キサントゲン酸塩は、2つを超える硫化物群、すなわち3つ以上の硫化物群三硫化物、4つ以上の硫化物群四硫化物、5つ以上の硫化物群五硫化物等、を含む多硫化物である。本発明のさらなる態様によると、一過性キサントゲン酸塩は、ジイソプロピルキサントゲン多硫化物DIXP、またはジブチルキサントゲン二硫化物およびジイソプロピルキサントゲン二硫化物などのジアルキルキサントゲン二硫化物である。これらの一過性キサントゲン酸塩促進剤は、硫黄供与体の役目も果たすことができることに留意すべきである。本発明の態様において、硫黄供与体は、低いアレルゲンのポテンシャルを有する。元素硫黄または硫黄供与体は、ゴムの約0.1~約5乾燥重量部、好ましくはゴムの約0.5~約2乾燥重量部、より好ましくはゴムの約1.2~1.5乾燥重量部の範囲にある。本発明の特定の態様において、促進剤組成物では、1つの一過性キサントゲン酸塩加硫促進剤のみが用いられ、追加的な加硫促進剤はいずれも、促進剤組成物から除外される。もう1つの態様において、1つまたは複数の一過性キサントゲン酸塩促進剤を用いてもよく、非一過性促進剤は用いられない。本発明のさらなる態様によると、DIXPは、単独の加硫促進剤として用いられ、かつ、促進剤組成物に含まれる加硫促進剤として機能する唯一の化合物である。アレルゲン性が減少または除去された促進剤組成物が、本発明に従って調製される場合、それらは、一過性促進剤としてDIXPのみを有益に含んでもよい。加硫促進剤として機能することもできるどのような追加的な化合物も、促進剤組成物から除外される。もう1つの態様において、追加的な一過性促進剤を、促進剤組成物に含んでもよいが、追加的な非一過性促進剤は除外される。いずれの態様における除外も有益であり、それは、任意の追加的な加硫促進剤の存在または非一過性促進剤の使用は、加硫組成物により形成された弾性物品の使用者に、アレルギー反応、特にIV型アレルギー反応が起こり得る確率を増加するからである。ラテックス分散液および弾性物品本発明の加硫組成物は、ラテックス分散液を調製するために用いてもよい。ラテックス分散液は、エラストマーを含んでもよく、エラストマーは、天然ゴム、ポリウレタン、ポリブタジエン、ポリクロロプレンネオプレン、ニトリルゴム、スチレンおよびブタジエンのブロック共重合体、スチレンおよびイソプレンのブロック共重合体、およびポリイソプレンから選択してもよい。特定の態様によると、本発明のラテックス分散液で使用するための特に好適なエラストマーは、ポリクロロプレンである。これらのラテックス分散液は、エラストマーおよび加硫組成物に加えて、1つまたは複数の異なる非硬化性の成分を含んでもよい。非硬化性の成分は、酸化防止剤、安定剤、可塑剤、オゾン劣化防止剤、顔料、および充填剤を含んでもよいが、これらに限定されない。本発明の態様によると、第1の弾性層ベース手袋を作製する際に、ラテックス分散液の合計固形成分含有量は、約20~約45の範囲にある。第2、第3、第4等の弾性層を形成するのに適した被覆組成物例えば、その全体を参考のために本明細書に組み込む、米国特許出願公開第2008/0190322A1号明細書に述べられているようにを調製するための、本発明のいくつかの態様によると、ラテックス分散液の合計固形成分含有量は、約1~約20、好ましくは約2~約17、より好ましくは約3~約15の範囲にあるように調整される。本発明の1つの態様によると、ラテックス分散液の合計固形成分含有量は、約5である。単一層の手袋または2つ以上の層を有する手袋の第1の弾性層を調製するための、本発明の他の態様によると、ラテックス分散液の合計固形成分含有量は、通常、約20~約45、好ましくは約25~約40の範囲にある。エラストマーおよび加硫組成物を有する本発明のラテックス分散液は、手袋、特に医療用手袋、より具体的には検査および手術用手袋などの、弾性物品を作製するための方法で用いてもよい。しかし、コンドーム、プローブカバー、歯科用ダム、指サック、カテーテル等を含むがこれらに限定されない、手袋以外の代替の弾性物品を、ここに提供されるガイダンスを用いて作製することは、当業者の能力の範囲内であると考えられる。上述した加硫組成物および/またはラテックス分散液を用いて形成される、本発明の弾性物品は、任意の従来の製造方法、例えば、凝固剤浸漬を用いて生成してもよい。アノード凝固剤浸漬プロセスでは、凝固剤被覆された成形具が、分散液に浸漬され、次いで硬化されて完成品を形成する。ティーグTeague凝固剤浸漬プロセスでは、成形具が分散液に浸漬され、次いで、凝固剤に浸漬され、その後に硬化されて、完成品を形成する。これらの方法は、完成品が形成されるべきエラストマーを含む分散液を利用する。好適なエラストマーは、天然ゴム、ポリウレタン、ポリブタジエン、ポリクロロプレンネオプレン、ニトリルゴム、スチレンおよびブタジエンのブロック共重合体、スチレンおよびイソプレンのブロック共重合体、およびポリイソプレンを含む。特定の態様によると、特に好適なエラストマーは、ポリクロロプレンである。さらなる態様によると、硫黄、酸化亜鉛、およびDIXPから成る加硫組成物を用いて加硫されたポリクロロプレン弾性物品が提供される。従来技術の組成物では、DIXPは、常に、非一過性促進剤を含む追加の促進剤と組み合わせて用いられている。それは、十分な数の硫黄架橋を形成して、有用な弾性物品を形成するためには、DIXP自体では十分に活性状態ではないからである。しかし、本発明は、硫黄、DIXP、および酸化亜鉛から成る加硫組成物によって、ポリクロロプレンラテックスを加硫し、ポリクロロプレン試験用手袋向けのASTMD6977-04要件最低で14MPa、および合成ラテックス手術用手袋向けのASTMD3577-01要件最低で17MPa、を満たす引張強度を有する弾性物品を得ることが可能であることを、不意に発見した。DIXPは、一過性キサントゲン酸塩であり、加硫後の手袋にDIXP残留物は残らないため、この加硫組成物を用いて作製された手袋は、低いアレルゲンのポテンシャルを示す。ポリクロロプレンゴムは、天然ゴムまたは合成ポリイソプレンゴムとは異なり、酸化亜鉛、酸化マグネシウム、または酸化鉛などの触媒の存在下で、重合体チェーンの間に架橋を形成することができる。理論による制約は望まずに、この架橋は、その化学構造のためにポリクロロプレンに特定のビス-アルキル化機構の結果として生じると考えられている。重合体チェーンの間の架橋は、クロロプレンモノマーの1,2-重合によって形成された反応性三級アリル塩素原子がある、重合体チェーンの部位で行われると考えられている。不安定な塩素は、ポリクロロプレン重合体の合計塩素の約1.5に達する。この種の架橋に加えて、重合体チェーンの他の部位で、硫黄架橋が起こることも可能である。CarlNeopreneLatexchapter3を参照されたい。本発明の弾性物品は、弾性物品の形成に使用可能な、任意の添加物成分を含むラテックス分散液を用いて形成してもよく、この添加物成分は、以下に説明されるエラストマーと同じ、類似する、または異なる化学構造を有する硬化性成分、非硬化性成分、および追加の重合体のうちの少なくとも1つを含んでもよい。使用される添加剤の合計量は、合計の分散相固形分の重量で約0.5~49である。硫黄を用いて硬化する際、主な硬化剤は、好ましくは、アレルゲンのポテンシャルが低いか、または無い元素硫黄および/または硫黄供与体を含む。本発明の特定の態様によると、元素硫黄のみが用いられる。活性剤は、酸化亜鉛、酸化マグネシウム、および酸化鉛を含んでもよいが、これらに限定されない。酸化亜鉛は、最も一般的に用いられる加硫活性剤である。本発明に従う加硫促進剤は、一過性キサントゲン酸塩である。本発明のさらなる態様によると、一過性キサントゲン酸塩は、ジイソプロピルキサントゲン多硫化物DIXP、またはジブチルキサントゲン二硫化物およびジイソプロピルキサントゲン二硫化物などのジアルキルキサントゲン二硫化物である。エラストマー分散液調合配合物において従来用いられている任意の非硬化性成分を、本発明で用いてもよい。例えば、非硬化性成分は、酸化防止剤、安定剤、可塑剤、オゾン劣化防止剤、顔料、および充填剤を含んでもよいが、これらに限定されない。エラストマー分散液に加えてもよい適切な酸化防止剤は、ブチル化ヒドロキシトルエン2,6-ジ-第3-ブチル-4-メチルフェノールおよびチオジエチレンビス-ジ-t-ブチル-4-ヒドロキシフェニルプロピオン酸塩などのヒンダードフェノール、p-クレゾールおよびジシクロペンタジエンのブチル化反応生成物などのヒンダードポリフェノール類、トリメチル-トリスジ-t-ブチル-4-ヒドロキシベンジム-ベンゼンまたはオクタデシルジ-t-ブチル-4-ヒドロキシフェニルプロピオン酸塩などのヒンダードフェノール/ヒンダードポリフェノール類、6PPDとメチルスチレンおよびビス-アルファ-ジメチルベンジルジフェニルアミンとの混合物などのアミン、メルカプトタラムイミダゾール亜鉛zincmercaptotulumimidazole/フェノール類などの混合物、トリアジノン-フェノール混合物などのトリアジノン誘導体、ポリm-アニシジンなどの芳香族アミン、無水物共重合体を有するフェノール類などのフェノール性酸化防止ヒドラジド、2,2-メチレン-ビス-4-メチル-6-t-ブチルフェノールなどのフェノール類、2,4-ジメチル-6-1-メチルシクロヘキシル-p-クレゾールなどのクレゾール、およびスチレン化フェノールを含むが、これらに限定されない。1つの特に好適な酸化防止剤は、p-クレゾールおよびジシクロペンタジエン例えばウイングステイLのブチル化反応生成物である。pH調整用のアルカリ、界面活性剤およびカゼイン酸ナトリウムなどのアルカリ性カゼイン塩を含むコロイド安定剤を、水相に加えても良い。エラストマー分散液に加えてもよい適切な可塑剤は、脂肪塩、鉱物油およびエステル可塑剤を含んでもよいが、これらに限定されない。いくつかの態様によると、本発明の弾性物品を作製するために用いられるエラストマー分散液に、オゾン劣化防止剤が加えられる。オゾンは、ポリイソプレンのように高度に不飽和である重合体から形成されるものなどの、いくつかの弾性物品を激しく損傷することが可能である。本発明の水溶性エラストマー分散液に含まれる場合、ワックス、EPDMおよび水添ポリジエンなどの特定の高分子重合体は、このような物品に、優れたオゾン耐性をもたらすことができる。ワックスは、オゾン攻撃から保護する物理的バリアをゴムの表面に形成する。直鎖パラフィンワックスと分岐鎖単結晶ワックスの2種類のワックスがある。最も広く用いられるオゾン劣化防止ワックスは、広範囲の暴露温度にわたる最大の保護のための、パラフィンおよび単結晶ワックスの混合物である。パラフィンワックスは、約20~50個の炭素原子を含む直鎖炭化水素分子である。適切なパラフィンワックスは、約50~75°C、好ましくは52~68°Cの融点を有する。単結晶ワックスは、また、非晶質ワックスとしても知られ、パラフィンワックスと同様に炭化水素であるが、炭素鎖は分岐しており、鎖毎に約40~70個の炭素原子のより高い分子量を有する。本発明で使用してもよいオゾン劣化防止剤の他の例は、N-1,3-ジメチルブチル-N-フェニル-p-フェニレンジアミン6PPDなどのアルキル/アリルp-フェニレンジアミン、アルキル-アリル-p-フェニレンジアミンを有するスメクタイト含有粘度などの有機粘土-オゾン劣化防止剤複合体、N,N-2置換パラ-フェニレンジアミンなどの官能性ベンゾトリアゾール、トリスN-1,4-ジメチルペンチル-p-フェニレンジアミノ1,3,5-トリアジンおよびトリスN-アルキル-p-フェニレンジアミノ1,3,5-トリアジンなどのトリアジン、およびN-イソプロピル-N-フェニル-p-フェニレンジアミンIPPDなどのp-フェニレンジアミンを含んでもよいが、これらに限定されない。加えて、パラフィンワックスMW=300-500、微結晶ワックスMW=600-700パラフィンワックスを有するおよび低MWPEワックスMW=100-1100などのワックスを含む重合体、高分子ジフェニルジアミンなどの高分子オゾン劣化防止剤、ならびにEPDMおよび臭化イソブチレン/パラ-メチルスチレン共重合体BIMSMなどのオゾン不活性重合体を、オゾン劣化防止剤として用いてもよい。ワックスを用いることが好ましい。1つの特定の好ましいワックスは、マイケムリューブ180MichemLube180である。他の好適なワックス分散液は、アンチラックス600Antilux600である。水溶性エラストマー分散液に加えてもよい適切な顔料は、二酸化チタンおよび酸化鉄などの広範囲の天然顔料、ならびに合成顔料を含んでもよい。水溶性エラストマー分散液に加えてもよい適切な充填剤は、粘土、炭酸カルシウム、タルク、およびシリカなどの無機充填剤、ならびに架橋ポリメチルメタクリレート、微粉化ウレタン樹脂粒子およびポリエチレン微小球などの有機充填剤を含んでもよいが、これらに限定されない。追加の重合体を、本発明のラテックス分散液および弾性物品に組み込んでもよい。これは、ラテックス分散液および弾性物品に対して追加の機能を提供する、または有益な特性を付与するために行ってもよい。このような機能/特性は、改善された湿り/濡れ状態での着用dampwetdonning、改善された撥水性、改善された微生物への耐性、改善された劣化への耐性等を含んでもよいが、これらに限定されない。本発明のいくつかの態様によると、追加の重合体は、天然ゴム、ポリウレタン、ポリブタジエン、ポリクロロプレンネオプレン、ニトリルゴム、スチレンおよびブタジエンのブロック共重合体、スチレンおよびイソプレンのブロック共重合体、およびポリイソプレンから選択される。存在する場合、追加の重合体は、主重合体の約5~約200、好ましくは約25~約150、より好ましくは約50~約125、さらに好ましくは約75~約100の量で提供されてもよい。追加の重合体を含む1つの例示的なラテックス分散液は、2.5のポリクロロプレン、2.5の合成ポリイソプレン、および95の水すなわち、追加の重合体であるポリイソプレンは、主重合体であるポリクロロプレンの量の100の量で提供されるを含む。追加の重合体を含むもう1つの例示的なラテックス分散液は、2.5のポリクロロプレン、2.5のニトリル、および95の水を含む。本発明のいくつかの態様によると、複数の弾性層を含む弾性物品が提供され、複数の弾性層は、同じまたは異なる組成物を有してもよい。例えば、ポリクロロプレンと混合された合成ポリイソプレンを含む被覆を、ポリクロロプレン弾性物品に塗布して、改善された湿り/濡れ状態での着用特性を、物品に提供してもよい。もう1つの例では、ポリクロロプレンと混合されたニトリルを含む被覆組成物を、ポリクロロプレン弾性物品に塗布して、改善された湿り/濡れ状態での着用特性を、物品に提供してもよい。本発明のさらなる態様によると、弾性物品は、粉または澱粉付き、あるいは無しのいずれで形成してもよい。粉および澱粉は、一般的に使用される着用剤donningagentであるが、これらは、アレルギー反応に関係することもあり、よって、本発明の他の態様は、粉無し、かつ澱粉無しの弾性物品に関する。さらなる態様は、5mg未満の粉またはスターチ、好ましくは3mg未満の粉またはスターチ、より好ましくは2mg未満の粉またはスターチ、最も好ましくは1mg未満の粉またはスターチの、ほぼ粉無し、かつ澱粉無しの弾性物品に関する。これらの物品は、上述の加硫組成物を用いて作製される。本発明のこれらおよび他の態様は、以下に説明される非限定の実施例において、さらに説明される。実施例1-市販の粉無しポリクロロプレン手袋市販の粉無しポリクロロプレン手術用手袋カーディナルヘルスCardinalHealthのデュラプレーンSMTDurapreneSMTは、硫黄、ジブチルジチオカルバミン酸亜鉛、および酸化亜鉛を含む加硫組成物を用いて形成される。手袋の経時変化なしおよび経時変化ありの特性を、表1に示す。実施例2-粉付き手袋の作製酸化亜鉛のみを硬化剤として含む配合物A比較用配合物または硫黄、酸化亜鉛、およびDIXPの組み合わせを硬化剤として含む配合物Bのいずれかを含む配合物を用いて、ポリクロロプレンラテックスを調合した。完全な調合配合物を、表2に示す。手袋を、標準的な凝固剤浸漬プロセスによって形成し、熱風を用いて加硫した。手袋の特性を、表3に示す。酸化亜鉛のみで硬化された手袋は、12MPaの引張強度を示し、これは、検査または手術用手袋のいずれに対しても、ASTM要件を満たすには不十分であった。しかし、硫黄、酸化亜鉛、およびDIXPの組み合わせで硬化された、発明的な手袋は、23MPaの引張強度を示し、これは、合成ラテックスから作られるポリクロロプレン検査用手袋および手術用手袋向けのASTM要件を超えていた。実施例3-粉無し手袋の作製標準的な凝固剤浸漬プロセスを使用し、かつ配合物Bの調合ラテックスまたは配合物Cの調合ラテックスを使用して、ベース手袋層を形成することにより、粉無しポリクロロプレン手袋を作製した。ラテックス配合物を、以下の表4に示す。濡れたベース手袋層を有する成形具を、次いで、水中で浸出させ、部分的な乾燥の後に、調合ポリクロロプレンラテックスおよびニトリルラテックスの混合物に浸漬し、ベース手袋層の上にラテックス混合物の薄い被覆を形成した。ゴムラテックス混合物は、約2.5の調合ポリクロロプレンラテックスと、2.5のニトリルラテックスと、約95の水とを含んでいた。配合物BおよびCを、調合ポリクロロプレンラテックスのニトリルラテックスとの混合物のための配合物として使用した。例えば、配合物Bの調合ポリクロロプレンラテックスを、ベースのポリクロロプレン手袋を浸漬するために用いる場合、5の合計固形成分含有量を有する被覆組成物は、2.5の配合物Bの調合ポリクロロプレンラテックスと、2.5の原料ニトリルラテックスとの混合物を含むであろう。同様に、配合物Cの調合ポリクロロプレンラテックスを、ベースのポリクロロプレン手袋を浸漬するために用いる場合、5の合計固形成分含有量を有する被覆組成物、被覆組成物は、例えば、2.5の配合物C調合ポリクロロプレンラテックスと、2.5の原料ニトリルラテックスとの混合物を含むであろう。一般的に、ベース手袋を作製するためのポリクロロプレンラテックスに用いられたものと同じ調合配合物を、被覆組成物用に使用して、原料ニトリルラテックスと、調合ポリクロロプレンラテックスとの混合物を使用することが便利である一方、ベース手袋および被覆層用の調合配合物は、異なることも可能である。例えば、配合物Cを用いて、ベース手袋と、配合物Bとを、ベース手袋を被覆するための原料ニトリルラテックスと混合させることが可能である。成形具をラテックス混合物から取り出し、乾燥させ、次いで熱風炉において約120°C~約155°Cの温度で加硫させた。加硫後に、被覆面が手袋の内側になるようにして、手袋を成形具から剥ぎ取った。次いで、被覆面が手袋の外側になるようにして、手袋を裏返し、塩素処理によって後処理をした。塩素処理は、約300ppmの利用可能な塩素を含む塩素水溶液内で塩素処理する前に、手袋を水で前洗いし、水酸化ナトリウム溶液で余分な塩素を中和し、その後にさらに水で洗うこのステップは複数回繰り返されたことから成った。手袋は、次いで、部分的に乾燥し、そして再び手で裏返し、さらに乾燥させた。濡れた、または湿った手での良好な着用のために、塩素処理ステップに続くさらなる潤滑プロセスのために、手袋をタンブリング洗浄機に移した。この潤滑プロセスは、手袋を、約1.0の塩化セチルピリジウムと、1.0のシリコーン乳液と、リン酸アルキルの1.5のアンモニウム塩とを含んだ水溶液でタンブリングすることを含んでいた。手袋をタンブラー洗浄機から取り出し、部分的に乾燥し、手で裏返した。手袋を、次いでさらに乾燥させた。処理した手袋は、乾燥した、または湿った手で容易に着用できた。配合物BおよびCの被覆した粉無し手袋の特性を、表5および表6に示す。配合物Bの被覆粉無し手袋は、経時変化の前、および70°Cで7日間の加速経時変化の後の両方で、良好な物理的特性を有していたことが分かった。1、3、または5日間熟成させたラテックスで作られた、配合物Bの経時変化なし手袋の引張強度値は、全て22MPaよりも大きく、加速経時変化後は、引張強度値は、全て24MPaよりも大きかった。これらの値は、合成ラテックスで作られるポリクロロプレン検査用手袋および手術用手袋向けのASTM要件を超えていた。2または3日間熟成された、ラテックスで作られた配合物Cの経時変化無しの被覆粉無し手袋の引張強度値は、実施例1の市販されている粉無し手袋とほぼ同じであった。したがって、表5および表6に示した結果は、加硫組成物を変化させて、手術用手袋および検査用手袋向けのASTM要件を満たすことができる手袋を生産することが可能なことを実証している。実施例4-粉無し手袋の作製粉無し被覆ポリクロロプレン手袋を、被覆に用いられたラテックス混合物が、約2.5の調合ポリクロロプレンラテックスと、約2.5の合成ポリイソプレンラテックスと、約95の水とを含んでいたことを除き、実施例3で上述したように作製した。結果としての手袋の特性は、実施例3で作製した手袋の特性と同様であった。実施例5-残留DIXP粉付きポリクロロプレン手袋と、粉無しポリクロロプレン手袋とを、実施例2および実施例3で述べたようにただし潤滑プロセスは無しで、配合物Bを用いて作製した。手袋を、UV分光法を用いて、残留DIXPに関して検査した。手袋は、ヘキサンおよびアセトニトリルと共に抽出され、抽出物のUVスペクトルが得られた。両方の抽出物のUVスペクトルは、粉付きまたは粉無し手袋のいずれにおいても、残留DIXPが残らなかったことを示した。UV分光法検査方法は、1ppmの検出限界を有する。当然ながら、上述の説明は、単なる例として与えられており、本発明の範囲内で、詳細な変更を行なってもよいことが理解される。本出願を通して、様々な特許および出版物を参照した。本発明が属する技術の現状をより完全に説明するために、これら特許および出版物の開示は、その全体を、本出願に参考として組み込む。本発明は、形態および機能において、本開示の利益を有する関連分野の当業者が想起するように、かなりの変更、修正、および均等物が可能である。現在好適な実施形態とみなされているものに関して、本発明を説明したが、本発明は、そのように限定されない。対照的に、本発明は、上に提供した詳細な説明の精神および範囲内に含まれる、様々な変更および均等な配置を、カバーすることを意図している。"